(57)【特許請求の範囲】
【請求項１】
エチレン−ビニルアルコール共重合体またはスチレン−ブタジエンブロック共重合体、式（１）
0005745311.tif 000030
（式中、Ｒ１及びＲ２は、それぞれ独立に、炭素数１〜８のアルキル基、炭素数６〜１２のアリール基又は炭素数７〜１８のアラルキル基を表す。Ｒ３は水素原子又は炭素数１〜３のアルキル基を表し、Ｒ４は水素原子又はメチル基を表す。）
で表される化合物、及び、トレハロースを含有するポリマー組成物。
【請求項２】
式（１）で表される化合物とトレハロースとの合計重量が、エチレン−ビニルアルコール共重合体またはスチレン−ブタジエンブロック共重合体１００重量部に対して０．００１〜３重量部である請求項１記載のポリマー組成物。
【請求項３】
２，４―ジ−ｔ−アミル−６−［１−（３，５−ジ−ｔ−アミル−２−ヒドロキシフェニル）エチル］フェニルアクリレートとトレハロースとを含有する安定剤組成物。
【請求項４】
さらに、式（３）
0005745311.tif 000031
（式中、Ｒ５及びＲ６はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物を含有する請求項３記載の安定剤組成物。
【請求項５】
さらに、式（４）〜式（８）からなる群から選ばれる少なくとも一つの式で表される有機リン化合物を含有する請求項３または４のいずれか一項記載の安定剤組成物。
式（４）：
0005745311.tif 000032
（式中、Ｒ７及びＲ８は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（５）：
0005745311.tif 000033
（式中、Ｒ９は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（６）：
0005745311.tif 000034
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
式（７）：
0005745311.tif 000035
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
式（８）：
0005745311.tif 000036
（式中、Ｒ１２及びＲ１３は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
【請求項６】
有機リン化合物が、式（４）で表される化合物である請求項５記載の安定剤組成物。
【請求項７】
エチレン−ビニルアルコール共重合体またはスチレン−ブタジエンブロック共重合体に請求項３〜６のいずれか一項記載の安定剤組成物を混合する工程を含むことを特徴とするポリマー組成物の製造方法。
【請求項８】
エチレン−ビニルアルコール共重合体またはスチレン−ブタジエンブロック共重合体を加工安定化させるための請求項３〜６のいずれか一項記載の安定剤組成物の使用。
【発明の詳細な説明】
【技術分野】
【０００１】
本発明は、熱可塑性ポリマー組成物等に関する。
【背景技術】
【０００２】
熱可塑性ポリマーは透明性に優れ、耐衝撃性も良好であることから、食品包装容器、日用雑貨品に広く使用されている。かかる製品の製造では、熱可塑性ポリマーは、これを含む組成物として使用される。このような熱可塑性ポリマー組成物として、熱可塑性ポリマーの１種であるポリブタジエンゴムと、２，４−ジ−ｔ−アミル−６−［１−（３，５−ジ−ｔ−アミル−２−ヒドロキシフェニル）エチル］フェニル  アクリレートとからなる熱可塑性ポリマー組成物（特許文献１）が知られている。
【先行技術文献】
【特許文献】
【０００３】
【特許文献１】特開平１−１６８６４３号公報（実施例）
【発明の開示】
【発明が解決しようとする課題】
【０００４】
加工安定性が一層向上した熱可塑性ポリマー組成物が望まれる。
【課題を解決するための手段】
【０００５】
かかる課題を解決するために、本発明者らは鋭意検討した結果、加工安定性が一層向上した熱可塑性ポリマー組成物を見出し、以下の［１］〜［９］記載の発明に至った。
［１］  熱可塑性ポリマー、式（１）
0005745311.tif 000002
（式中、Ｒ１及びＲ２は、それぞれ独立に、炭素数１〜８のアルキル基、炭素数６〜１２のアリール基又は炭素数７〜１８のアラルキル基を表す。Ｒ３は水素原子又は炭素数１〜３のアルキル基を表し、Ｒ４は水素原子又はメチル基を表す。）
で表される化合物、及び、トレハロースを含有する熱可塑性ポリマー組成物。
［２］  式（１）で表される化合物とトレハロースとの合計重量が、熱可塑性ポリマー１００重量部に対して０．００１〜３重量部である［１］記載の熱可塑性ポリマー組成物。
【０００６】
［３］  式（１）
0005745311.tif 000003
（式中、Ｒ１及びＲ２は、それぞれ独立に、炭素数１〜８のアルキル基、炭素数６〜１２のアリール基又は炭素数７〜１８のアラルキル基を表す。Ｒ３は水素原子又は炭素数１〜３のアルキル基を表し、Ｒ４は水素原子又はメチル基を表す。）
で表される化合物とトレハロースとを含有する安定剤組成物。
［４］  式（１）で表される化合物が、２，４―ジ−ｔ−アミル−６−［１−（３，５−ジ−ｔ−アミル−２−ヒドロキシフェニル）エチル］フェニルアクリレート又は２−ｔ−ブチル−６−（３−ｔ−ブチル−２−ヒドロキシ−５−メチルベンジル）−４−メチルフェニル  アクリレートである［３］記載の安定剤組成物。
［５］  さらに、式（３）
0005745311.tif 000004
（式中、Ｒ５及びＲ６はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物を含有する［３］又は［４］記載の安定剤組成物。
［６］  さらに、式（４）〜式（８）からなる群から選ばれる少なくとも一つの式で表される有機リン化合物を含有する［３］〜［５］のいずれか一項記載の安定剤組成物。
式（４）：
0005745311.tif 000005
（式中、Ｒ７及びＲ８は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（５）：
0005745311.tif 000006
（式中、Ｒ９は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（６）：
0005745311.tif 000007
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
式（７）：
0005745311.tif 000008
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
式（８）：
0005745311.tif 000009
（式中、Ｒ１２及びＲ１３は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
［７］  有機リン化合物が、式（４）で表される化合物である［６］記載の安定剤組成物。
【０００７】
［８］  熱可塑性ポリマーに［３］〜［７］のいずれか一項記載の安定剤組成物を混合する工程を含むことを特徴とする熱可塑性ポリマー組成物の製造方法。
【０００８】
［９］  熱可塑性ポリマーを加工安定化させるための［３］〜［７］のいずれか一項記載の安定剤組成物の使用。
【発明の効果】
【０００９】
本発明の熱可塑性ポリマー組成物は、加工安定性に優れる。
【発明を実施するための形態】
【００１０】
以下、本発明について詳細に説明する。
【００１１】
本発明の熱可塑性ポリマー組成物は、熱可塑性ポリマー、前記式（１）で表される化合物（以下、化合物（１）と記すことがある）、及び、トレハロース（以下、化合物（２）と記すことがある）とを含有する。
【００１２】
化合物（１）において、式中のＲ１及びＲ２は、それぞれ独立に、炭素数１〜８のアルキル基、炭素数６〜１２のアリール基又は炭素数７〜１８のアラルキル基を表す。Ｒ１及びＲ２としては、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基、シクロヘキシル基など炭素数１〜８のアルキル基、例えば、フェニル基などの炭素数６〜１２のアリール基、例えば、ベンジル基などの炭素数７〜１８のアラルキル基等を挙げることができる。
【００１３】
好ましくは、ｔ−ブチル基及びｔ−アミル基などの３級炭素を有するアルキル基等が挙げられ、より好ましくはｔ−アミル基等である。
【００１４】
Ｒ３は水素原子又は炭素数１〜３のアルキル基を表す。該アルキル基としては、例えば、メチル基、エチル基、ｎ−プロピル基、イソプロピル基等を挙げることができる。好ましいＲ３としては、水素原子又はメチル基等が挙げられる。
【００１５】
Ｒ４は、水素原子又はメチル基を表し、特に、水素原子が好ましい。
【００１６】
化合物（１）の具体例としては、例えば、２，４−ジ−ｔ−ブチル−６−［１−（３，５−ジ−ｔ−ブチル−２−ヒドロキシフェニル）エチル］フェニル  アクリレート、２，４−ジ−ｔ−アミル−６−［１−（３，５−ジ−ｔ−アミル−２−ヒドロキシフェニル）エチル］フェニル  アクリレート、２，４−ジ−ｔ−ブチル−６−（３，５−ジ−ｔ−ブチル−２−ヒドロキシ−ベンジル）フェニル  メタクリレート、２，４−ジ−ｔ−ブチル−６−［１−（３，５−ジ−ｔ−ブチル−２−ヒドロキシフェニル）エチル］フェニル    メタクリレート、２，４−ジ−ｔ−アミル−６−［１−（３，５−ジ−ｔ−アミル−２−ヒドロキシフェニル）エチル］フェニル  メタクリレート、
【００１７】
２−ｔ−ブチル−６−（３−ｔ−ブチル−２−ヒドロキシ−５−メチルベンジル）−４−メチルフェニル  メタクリレート、２−ｔ−ブチル−６−（３−ｔ−ブチル−２−ヒドロキシ−５−メチルベンジル）−４−メチルフェニル  アクリレート、２−ｔ−ブチル−６−（３−ｔ−ブチル−２−ヒドロキシ−５−メチルベンジル）−４−エチルフェニル  メタクリレート、２−ｔ−アミル−６−（３−ｔ−アミル−２−ヒドロキシ−５−メチルベンジル）−４−メチルフェニル  メタクリレート、２−ｔ−アミル−６−（３−ｔ−アミル−２−ヒドロキシ−５−メチルベンジル）−４−メチルフェニル  アクリレート等を挙げることができる。より好ましくは、２，４―ジ−ｔ−アミル−６−［１−（３，５−ジ−ｔ−アミル−２−ヒドロキシフェニル）エチル］フェニルアクリレート又は２−ｔ−ブチル−６−（３−ｔ−ブチル−２−ヒドロキシ−５−メチルベンジル）−４−メチルフェニル  アクリレート等を挙げることができる。
【００１８】
２，４―ジ−ｔ−アミル−６−［１−（３，５−ジ−ｔ−アミル−２−ヒドロキシフェニル）エチル］フェニルアクリレートは、スミライザーＧＳ（Ｆ）（登録商標、住友化学製、以下、化合物（１−１）と記すことがある）として市販され、２−ｔ−ブチル−６−（３−ｔ−ブチル−２−ヒドロキシ−５−メチルベンジル）−４−メチルフェニル  アクリレートは、スミライザーＧＭ（登録商標、住友化学製、以下、化合物（１−２）と記すことがある）として市販されている。
【００１９】
化合物（２）は、市販品をそのまま使用すればよい。また、化合物（２）は、無水物であってもよいし、水和物であってもよい。
【００２０】
熱可塑性ポリマーとしては、ポリエチレン系樹脂（高密度ポリエチレン（ＨＤ−ＰＥ）、低密度ポリエチレン（ＬＤ−ＰＥ）、直鎖状低密度ポリエチレン（ＬＬＤＰＥ）、エチレン−ビニルアルコール共重合体（ＥＶＯＨ）、エチレン−アクリル酸エチル共重合体、エチレン−酢酸ビニル共重合体（ＥＶＡ）など）、ポリプロピレン系樹脂（プロピレン単独重合体、プロピレン−エチレンランダム共重合体、プロピレン−α−オレフィンランダム共重合体、プロピレン−エチレン−α−オレフィン共重合体、プロピレン単独重合体成分または主にプロピレンからなる共重合体成分と、プロピレンとエチレンおよび／またはα−オレフィンの共重合体成分からなるポリプロピレン系ブロック共重合体など）、メチルペンテンポリマー、ポリスチレン系樹脂（ポリ（ｐ−メチルスチレン）、ポリ（α−メチルスチレン）などのポリスチレン、アクリロニトリル−スチレン共重合体、アクリロニトリル−ブタジエン−スチレン共重合体（ＡＢＳ）、特殊アクリルゴム−アクリロニトリル−スチレン共重合体、アクリロニトリル−塩素化ポリエチレン−スチレン共重合体など）、ポリブタジエン系樹脂（ポリブタジエンゴム（ＢＲ）、スチレンブタジエン共重合体（ＳＢＲ）、スチレン−ブタジエンブロック共重合体（ＳＢＳ）、ＢＲもしくはＳＢＲもしくはＳＢＳで改質した耐衝撃性ポリスチレン（ＨＩ−ＰＳ）など）、塩素化ポリエチレン、ポリクロロプレン、塩素化ゴム、ポリ塩化ビニル、ポリ塩化ビニリデン、メタクリル樹脂、フッ素樹脂、ポリアセタール、グラフト化ポリフェニレンエーテル樹脂、ポリフェニレンサルファイド樹脂、ポリウレタン、ポリアミド、ポリエステル樹脂（たとえばポリエチレンテレフタレート、ポリブチレンテレフタレートなど）、ポリ乳酸樹脂（ＰＬＡ）、ポリカーボネート、ポリアクリレート、ポリスルホン、ポリエーテルエーテルケトン、ポリエーテルスルホン、芳香族ポリエステル樹脂、ジアリルフタレートプリポリマー、シリコーン樹脂、１，２−ポリブタジエン、ポリイソプレン、ブタジエン／アクリロニトリル共重合体、エチレン−メチルメタクリレート共重合体などが挙げられ、成形加工性の良さから、ポリエチレン系樹脂、ポリプロピレン系樹脂、ポリスチレン系樹脂及びポリブタジエン系樹脂が好ましく、ポリエチレン系樹脂及びポリブタジエン系樹脂がより好ましい。
【００２１】
本発明の熱可塑性ポリマー組成物中の化合物（１）と化合物（２）との合計重量は、熱可塑性ポリマー１００重量部に対して、好ましくは０．００１〜３重量部、より好ましくは０．０２〜２重量部、さらに好ましくは０．０２〜１重量部であり、化合物（１）と化合物（２）との重量比は、好ましくは化合物（１）：化合物（２）＝１０００：１〜０．０５：１である。熱可塑性ポリマーの加工安定性の観点から、より好ましくは、１０００：１〜１０：１、熱可塑性ポリマーの変色を抑制することから、さらに好ましくは、１０００：１〜１００：１、さらにより好ましくは１０００：１〜２００：１である。
【００２２】
本発明の熱可塑性ポリマー組成物は、本発明の効果を阻害しない範囲で、添加剤（化合物（１）及び化合物（２）を除く）を含んでいてもよい。かかる添加剤としては、例えば、酸化防止剤、紫外線吸収剤、光安定剤、金属不活性化剤、造核剤、滑剤、帯電防止剤、難燃剤、充填剤、顔料、無機充填剤などを挙げることができる。
【００２３】
ここで、フェノール系酸化防止剤としては、例えば２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−  ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノールおよびそれらの混合物などのアルキル化モノフェノール、
【００２４】
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノールおよびそれらの混合物などのアルキルチオメチルフェノール、
【００２５】
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール］］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル］ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタンおよびそれらの混合物などアルキリデンビスフェノールおよびその誘導体、
【００２６】
４−ヒドロキシラウリル酸アニリド、４−ヒドロキシステアリン酸アニリド、オクチル−Ｎ−（３，５−ジ−ｔ−ブチル−４−ヒドロキシフェニル）カルバネートおよびそれらの混合物などアシルアミノフェノール誘導体、
【００２７】
β−（３，５−ジ−ｔ−ブチル−４−ヒドロキシフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００２８】
２，２’−チオビス（６−ｔ−ブチルフェノール）、２，２’−チオビス（４−メチル−６−ｔ−ブチルフェノール）、２，２’−チオビス（４−オクチルフェノール）、４，４’− チオビス（２−メチル−６−ｔ− ブチルフェノール）、４，４’−（２，６−ジメチル−４−ヒドロキシフェニル）ジスルフィドなどヒドロキシル化チオジフェニルエーテル、
【００２９】
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテートおよびそれらの混合物などＯ−ベンジル誘導体、Ｎ−ベンジル誘導体、Ｓ−ベンジル誘導体などのベンジル誘導体
【００３０】
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル］イソシアヌレートおよびそれらの混合物などのトリアジン誘導体、
【００３１】
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネートおよびそれらの混合物などのヒドロキシベンジル化マロネート誘導体などヒドロキシベンジル化マロネート誘導体、
【００３２】
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノールおよびそれらの混合物など芳香族ヒドロキシベンジル誘導体、
【００３３】
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩およびそれらの混合物などベンジルホスホネート誘導体、
【００３４】
β−（５−ｔ−ブチル−４−ヒドロキシ−３−メチルフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００３５】
β−（３，５−ジシクロヘキシル−４−ヒドロキシフェニル）プロピオン酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００３６】
３，５−ジ−ｔ−ブチル−４−ヒドロキシフェニル酢酸とメタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物などの一価または多価アルコールとのエステル、
【００３７】
Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンおよびそれらの混合物などのβ−（３，５−ジ−ｔ−ブチル−４−ヒドロキシフェニル）プロピオン酸のアミドなど、
【００３８】
α−トコフェロール、β−トコフェロール、γ−トコフェロール、δ−トコフェロール及びそれらの混合物などのトコフェロールなどが挙げられる。
【００３９】
ヒドロキノン及びアルキル化ヒドロキノンの酸化防止剤としては、例えば、２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレート、ビス（３，５−ジ−ｔ−ブチル−４−ヒドロキシフェニル）  アジペートおよびそれらの混合物などが挙げられる。
【００４０】
イオウ系酸化防止剤としては、例えばジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトライルテトラキス（３−ラウリルチオプロピオネート）などが挙げられる。
【００４１】
リン系酸化防止剤としては、例えばトリフェニルホスファイト、トリス（ノニルフェニル）ホスファイト、トリス（２，４−ジ−ｔ−ブチルフェニル）ホスファイト、トリラウリルホスファイト、トリオクタデシルホスファイト、ジステアリル  ペンタエリスリトール  ジホスファイト、ジイソデシル  ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、ビス（２，４，６−トリ−ｔ−ブチルフェニル）ペンタエリスリトール  ジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル  ホスファイト、２，２’−エチリデンビス（４，６−ジ−ｔ−ブチルフェニル）  フルオロ  ホスファイト、ビス（２，４−ジ−ｔ−ブチル−６−メチルフェニル）  エチルホスファイト、ビス（２，４−ジ−ｔ−ブチル−６−メチルフェニル）  メチルホスファイト、２−（２，４，６−トリ−ｔ−ブチルフェニル）−５−エチル−５−ブチル−１，３，２−オキサホスホリナン、２，２’，２”−ニトリロ［トリエチル−トリス（３，３’，５，５’−テトラ−ｔ−ブチル−１，１’−ビフェニル−２，２’−ジイル）  ホスファイトおよびそれらの混合物などが挙げられる。
【００４２】
紫外線吸収剤としては、例えばフェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘシサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエートおよびそれらの混合物などのサリシレート誘導体、
【００４３】
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンおよびそれらの混合物などの２−ヒドロキシベンゾフェノン誘導体、
【００４４】
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシフェニル］プロピオネート、メチル  ３−［３−ｔ−ブチル−５−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸およびそれらの混合物などの２−（２’−ヒドロキシフェニル）ベンゾトリアゾールなどが挙げられる。
【００４５】
光安定剤としては、例えばビス（２，２，６，６−テトラメチル−４−ピペリジル）  セバケート、ビス（（２，２，６，６−テトラメチル−４−ピペリジル）  スクシネート、ビス（１，２，２，６，６−ペンタメチル−４−ピペリジル）  セバケート、ビス（Ｎ−オクトキシ−２，２，６，６−テトラメチル−４−ピペリジル）  セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）  ２，２−ビス（３，５−ジ−ｔ−ブチル−４−ヒドロキシベンジル）−２−ブチルマロネート、ビス（１，２，２，６，６−ペンタメチル−４−ピペリジルデカンジオエート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、
【００４６】
１，２，３，４−ブタンテトラボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３、９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチルサクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ））、Ｎ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンおよびそれらの混合物などのヒンダードアミン系光安定剤、
【００４７】
エチル  α−シアノ−β，β−ジフェニルアクリレート、イソオクチル  α−シアノ−β，β−ジフェニルアクリレート、メチル  α−カルボメトキシシンナメート、メチルα−シアノ−β−メチル−ｐ−メトキシシンナメート、ブチルα−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリンおよびそれらの混合物などのアクリレート系光安定剤、
【００４８】
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体およびそれらの混合物などのニッケル系光安定剤、
【００４９】
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドおよびそれらの混合物などのオキサミド系光安定剤、
【００５０】
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンおよびそれらの混合物などの２−（２−ヒドロキシフェニル）−１，３，５−トリアジン系光安定剤などが挙げられる。
【００５１】
安定剤としては上記の他に、例えばＮ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミン、Ｎ−ヘプタデシル−Ｎ−オクタデシルヒドロキシアミンおよびそれらの混合物などのヒドロキシルアミンなども挙げられる。
【００５２】
滑剤としては、例えばパラフィン、ワックス等の脂肪族炭化水素、炭素数８〜２２の高級脂肪族酸、炭素数８〜２２の高級脂肪族酸の金属（Ａｌ、Ｃａ、Ｍｇ、Ｚｎ）塩、炭素数８〜２２の脂肪族アルコール、ポリグリコール、炭素数４〜２２の高級脂肪酸と炭素数４〜１８の脂肪族１価アルコールとのエステル、炭素数８〜２２の高級脂肪族アマイド、シリコーン油、ロジン誘導体などが挙げられる。
【００５３】
これらの添加剤のうち好ましく用いられるものは、フェノール系酸化防止剤、リン系酸化防止剤、イオウ系酸化防止剤、紫外線吸収剤、ヒンダードアミン系光安定剤である。より好ましくはフェノール系酸化防止剤及び／又はリン系酸化防止剤であり、さらに好ましいフェノール系酸化防止剤は、式（３）
0005745311.tif 000010
（式中、Ｒ５及びＲ６はそれぞれ独立に、水素原子又は炭素数１〜６のアルキル基を表し、Ｘは、ヘテロ原子及び／又は環状基を含んでいてもよい炭素数１〜２４のｍ価のアルコール残基を表し、ｍは１〜４の整数を表す。ここでアルコール残基とは、アルコールのヒドロキシ基から水素原子を除いた残りの基を表す。）
で表される化合物（以下、化合物（３）と記すことがある）である。
【００５４】
化合物（３）において、炭素数１〜６のアルキル基としては、メチル基、エチル基、ｎ−プロピル基、ｎ−ブチル基、ｎ−ペンチル基、ｎ−ヘキシル基などの炭素数１〜６の直鎖状アルキル基、ｉ−プロピル基、ｉ−ブチル基、ｔ−ブチル基、ｉ‐ペンチル基、ｔ−ペンチル基、ｔ−ヘキシル基などの炭素数３〜６の分枝状アルキル基、シクロペンチル基、シクロヘキシル基などの炭素数３〜６のシクロアルキル基が挙げられる。
【００５５】
炭素数１〜２４の１価のアルコール残基としては、メタノール、エタノール、ｎ−プロパノール、ｉ−プロパノール、ｎ−ブタノール、ｔ−ブタノール、ｎ−ヘキサノール、ｎ−オクタノール、ｎ−デカノール、ｎ−ドデカノール、ｎ−テトラデカノール、ｎ−ヘキサデカノール、ｎ−オクタデカノールの残基が挙げられる。
【００５６】
炭素数１〜２４の２価のアルコールの残基としては、エチレングリコール、１，２−プロパンジオール、１，３−プロパンジオール、１，４−ブタンジオール、１，５−ペンタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ジエチレングリコール、トリエチレングリコール、３，９−ビス（１，１−ジメチル−２−ヒドロキシエチル）−２，４，８，１０−テトラオキサスピロ［５・５］ウンデカンの残基が挙げられる。
【００５７】
炭素数１〜２４の３価のアルコールの残基としては、グリセロールの残基が挙げられる。
【００５８】
炭素数１〜２４の４価のアルコールの残基としては、エリスリトール、ペンタエリスリトールの残基が挙げられる。
【００５９】
化合物（３）の中でも、さらにより好ましくは、ｎ−オクタデシル−β−（４’−ヒドロキシ−３’，５’−ジ−ｔ−ブチルフェニル）プロピオネート（ＢＡＳＦジャパン社製、イルガノックス（登録商標）１０７６、以下、化合物（３−１）と記すことがある））、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカン（住友化学製、スミライザー（登録商標）ＧＡ−８０）、ペンタエリスリトールテトラキス［３−（３，５−ジ−ｔ−ブチル−４−ヒドロキシフェニル）プロピオネート］（ＢＡＳＦジャパン社製、イルガノックス（登録商標）１０１０）が挙げられる。
【００６０】
本発明の熱可塑性ポリマー組成物中の化合物（３）の添加量は、熱可塑性ポリマー組成物１００重量部に対し、好ましくは０．００１〜３重量部、より好ましくは０．０２〜２重量部である。
【００６１】
さらに好ましいリン系酸化防止剤は、下記式（４）〜式（８）からなる群から選ばれる少なくとも一つの式で表される有機リン化合物である。
式（４）：
0005745311.tif 000011
（式中、Ｒ７及びＲ８は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（５）：
0005745311.tif 000012
（式中、Ｒ９は、水素原子、炭素数１〜９のアルキル基、炭素数５〜８のシクロアルキル基、炭素数６〜１２のアルキルシクロアルキル基、炭素数７〜１２のアラルキル基又はフェニル基を表す。）
式（６）：
0005745311.tif 000013
（式中、Ａ１は、炭素数１〜１８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
式（７）：
0005745311.tif 000014
（式中、Ｒ１０及びＲ１１は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ２は、単結合、硫黄原子、又は炭素数１〜８のアルキリデン基を表す。Ａ３は炭素数２〜８のアルキレン基を表す。）
式（８）：
0005745311.tif 000015
（式中、Ｒ１２及びＲ１３は、互いに独立に、水素原子、炭素数１〜９のアルキル基、炭素数５〜８のシクロアルキル基、炭素数６〜１２のアルキルシクロアルキル基、炭素数７〜１２のアラルキル基又はフェニル基を表す。Ａ４は、単結合、硫黄原子、又は炭素数１〜８のアルキリデン基を表す。Ａ５は、炭素数１〜８のアルキル基、炭素数１〜９のアルキル基で置換されていてもよいフェニル基、炭素数５〜８のシクロアルキル基で置換されていてもよいフェニル基、炭素数６〜１２のアルキルシクロアルキル基で置換されていてもよいフェニル基、又は炭素数７〜１２のアラルキル基で置換されていてもよいフェニル基を表す。）
【００６２】
前記式（４）において、Ｒ７及びＲ８で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００６３】
前記式（４）で表される有機リン化合物（以下、化合物（４）と記すことがある。）としては、例えば、トリス（２，４−ジ−ｔ−ブチルフェニル）フォスファイト（ＢＡＳＦ社製、イルガフォス（登録商標）１６８、以下、化合物（４−１）と記すことがある。）、トリス（ノニルフェニル）フォスファイト、トリス（ジノニルフェニル）フォスファイト等が挙げられる。なかでも化合物（４−１）が好ましい。
【００６４】
前記式（５）において、Ｒ９で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００６５】
前記式（５）で表される有機リン化合物（以下、化合物（５）と記すことがある。）としては、例えば、テトラキス（２，４−ジ−ｔ−ブチルフェニル）−４，４−ビフェニレンジフォスフォナイト（クラリアント社製、サンドスタブ（登録商標）Ｐ−ＥＰＱ、以下、化合物（５−１）と記すことがある。）、テトラキス（２，４−ジ−ｔ−ブチル−５−メチルフェニル）−４，４−ビフェニレンジフォスフォナイト（ＡＰＩ社製、ヨシノックス（登録商標）ＧＳＹ−Ｐ１０１）等が挙げられる。なかでも化合物（５−１）が好ましい。
【００６６】
前記式（６）において、Ａ１で表される炭素数１〜１８のアルキル基としては、例えば、メチル基、エチル基、ｎ−プロピル基、ｉ−プロピル基、ｎ−ブチル基、ｉ−ブチル基、ｔ−ブチル基、ｎ−ヘキシル基、ｎ−オクチル基、ｎ−デシル基、ｎ−ドデシル基、ｎ−テトラデシル基、ｎ−ヘキサデシル基、ｎ−オクタデシル基等が挙げられる。
【００６７】
炭素数１〜９のアルキル基で置換されていてもよいフェニル基としては、フェニル基、２−メチルフェニル基、４−メチルフェニル基、２−ｔ−ブチルフェニル基、４−ｔ−ブチルフェニル基、２−ｎ−ノニルフェニル基、４−ｎ−ノニルフェニル基、２，４−ジ−ｔ−ブチルフェニル基、２，４−ジ−ｎ−ノニルフェニル基、２，６−ジ−ｔ−ブチルフェニル基、２−ｔ−ブチル−４−メチルフェニル基、２−ｔ−ブチル−４−エチルフェニル基、２，５−ジ−ｔ−ブチルフェニル基、２，６−ジ−ｔ−ブチル−４−メチルフェニル基等が挙げられる。
【００６８】
炭素数５〜８のシクロアルキル基で置換されていてもよいフェニル基としては、２−シクロペンチルフェニル基、２−シクロヘキシルフェニル基、４−シクロヘキシルフェニル基、２，４−ジシクロヘキシルフェニル基等が挙げられる。
【００６９】
炭素数６〜１２のアルキルシクロアルキル基で置換されていてもよいフェニル基としては、２−（２−メチルシクロヘキシル）フェニル基、４−（２−メチルシクロヘキシル）フェニル基、２，４−ジ−（２−メチルシクロヘキシル）フェニル基等が挙げられる。
【００７０】
炭素数７〜１２のアラルキル基で置換されていてもよいフェニル基としては、２−ベンジルフェニル基、２−クミルフェニル基、４−クミルフェニル基、２，４−ジクミルフェニル基等が挙げられる。
【００７１】
前記式（６）で表される有機リン化合物（以下、化合物（６）と記すことがある。）としては、例えば、ジステアリルペンタエリスリトールジフォスファイト（アデカ社製、アデカスタブ（登録商標）ＰＥＰ−８）、ビス（２，６−ジ−ｔ−ブチル−４−メチルフェニル）−ペンタエリスリトールジフォスファイト（アデカ製、アデカスタブ（登録商標）ＰＥＰ−３６、以下、化合物（６−１）と記すことがある。）、ビス（２，４−ジ−ｔ−ブチルフェニル）−ペンタエリスリトールジフォスファイト（ＧＥプラスチック社製、ウルトラノックス（登録商標）６２６、以下、化合物（６−２）と記すことがある。）、ビス（２，４−ジクミルフェニル）−ペンタエリスリトールジフォスファイト（ドーヴァーケミカル社製、ドーヴァーフォスＳ９２２８Ｔ以下、化合物（６−３）と記すことがある。）が挙げられる。なかでも、化合物（６−１）、（６−２）及び（６−３）が好ましい。
【００７２】
前記式（７）において、Ｒ１０及びＲ１１で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基、クミル基（２−フェニルプロパン−２−イル基ともいう）等が挙げられる。
【００７３】
Ａ２の炭素数１〜８で表されるアルキリデン基としては、例えば、メチリデン基、エチリデン基、プロパン−１−イリデン基、プロパン−２−イリデン基、ｎ−ブタン−１−イリデン基等が挙げられる。
【００７４】
Ａ３で表される炭素数２〜８のアルキレン基としては、エチレン基、プロピレン基、トリメチレン基、テトラメチレン基、ペンタメチレン基、ヘキサメチレン基、オクタメチレン基、２，２−ジメチル−１，３−プロピレン基が挙げられる。
【００７５】
前記式（７）で表される有機リン化合物（以下、化合物（７）と記すことがある。）としては、２，２’，２’’−ニトリロトリエチル−トリス（３，３’，５，５’−テトラ−ｔ−ブチル−１，１’−ビフェニル−２，２’−ジイル）フォスファイト（ＢＡＳＦ社製、イルガフォス（登録商標）１２、以下、化合物（７−１）と記すことがある。）が好ましい。
【００７６】
前記式（８）において、Ｒ１２及びＲ１３で表される炭素数１〜９のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｔ−アミル基（−Ｃ（ＣＨ３）２ＣＨ２ＣＨ３）、２−エチルヘキシル基等が挙げられる。炭素数５〜８のシクロアルキル基としては、例えば、シクロペンチル基、シクロヘキシル基等が挙げられる。炭素数６〜１２のアルキルシクロアルキル基としては、例えば、２−メチルシクロペンチル基、２−メチルシクロヘキシル基等が挙げられる。炭素数７〜１２のアラルキル基としては、例えば、ベンジル基等が挙げられる。
【００７７】
Ａ４で表される炭素数１〜８のアルキリデン基としては、例えば、メチリデン基、エチリデン基、プロパン−１−イリデン基、プロパン−２−イリデン基、ｎ−ブタン−１−イリデン基等が挙げられる。
【００７８】
Ａ５で表される炭素数１〜８のアルキル基としては、例えば、メチル基、エチル基、ｎ−プロピル基、ｉ−プロピル基、ｎ−ブチル基、ｉ−ブチル基、ｔ−ブチル基、ｎ−ヘキシル基、ｎ−オクチル基等が挙げられる。炭素数１〜９のアルキル基で置換されていてもよいフェニル基としては、例えば、フェニル基、２−メチルフェニル基、４−メチルフェニル基、２−ｔ−ブチルフェニル基、４−ｔ−ブチルフェニル基、２−ｎ−ノニルフェニル基、４−ｎ−ノニルフェニル基、２，４−ジ−ｔ−ブチルフェニル基、２，４−ジ−ｎ−ノニルフェニル基、２，６−ジ−ｔ−ブチルフェニル基、２−ｔ−ブチル−４−メチルフェニル基、２−ｔ−ブチル−４−エチルフェニル基、２，５−ジ−ｔ−ブチルフェニル基、２，６−ジ−ｔ−ブチル−４−メチルフェニル基等が挙げられる。
【００７９】
炭素数５〜８のシクロアルキル基で置換されていてもよいフェニル基としては、２−シクロペンチルフェニル基、２−シクロヘキシルフェニル基、４−シクロヘキシルフェニル基、２，４−ジシクロヘキシルフェニル基等が挙げられる。
【００８０】
炭素数６〜１２のアルキルシクロアルキル基で置換されていてもよいフェニル基としては、２−（２−メチルシクロヘキシル）フェニル基、４−（２−メチルシクロヘキシル）フェニル基、２，４−ジ−（２−メチルシクロヘキシル）フェニル基等が挙げられる。
【００８１】
炭素数７〜１２のアラルキル基で置換されていてもよいフェニル基としては、２−ベンジルフェニル基、２−クミルフェニル基、４−クミルフェニル基、２，４−ジクミルフェニル基等が挙げられる。
【００８２】
前記式（８）で表される有機リン化合物（以下、化合物（８）と記すことがある。）としては、例えば、２，２−メチレンビス（４，６−ジ−ｔ−ブチルフェニル）オクチルフォスファイト（アデカ社製、アデカスタブ（登録商標）ＨＰ−１０、以下、化合物（８−１）と記すことがある。）が好ましい。
【００８３】
化合物（４）〜化合物（８）のうち、化合物（４）がより好ましく、なかでも化合物（４−１）がさらに好ましい。
【００８４】
本発明の熱可塑性ポリマー組成物中の、化合物（４）〜（８）から選ばれる有機リン化合物合計の添加量は、熱可塑性ポリマー組成物１００重量部に対し、好ましくは０．００１〜３重量部、より好ましくは０．０２〜２重量部である。
【００８５】
本発明の熱可塑性ポリマー組成物の製造方法としては、例えば、熱可塑性ポリマーを混錬する際に、化合物（１）、化合物（２）及び必要に応じて添加剤を別々に配合する方法、例えば、化合物（１）、化合物（２）及び必要に応じて添加剤を混合して安定剤組成物を製造する工程、並びに前記工程で得られた安定剤組成物を熱可塑性ポリマーに混合する工程を含む方法などが挙げられる。化合物（１）及び化合物（２）の熱可塑性ポリマーへの分散性の観点から、後者の方法が好ましい。
【００８６】
ここで、安定剤組成物を製造する工程としては、後述する安定剤組成物の製造方法で例示された方法が、同様に、例示される。
【００８７】
安定剤組成物を熱可塑性ポリマーに混合する工程をさらに詳しく説明すると、例えば、熱可塑性ポリマーと上記安定剤組成物とをドライブレンドした後、一軸または多軸押出し機で溶融混練後、押出しを行ない熱可塑性ポリマー組成物のペレットを得る方法、例えば、シクロへキサンなどの溶剤に安定剤組成物を溶解させた溶液を、熱可塑性ポリマーの重合終了後のポリマー溶液に添加し、脱溶媒する方法などが挙げられる。
【００８８】
得られた熱可塑性ポリマー組成物は、冷却することなく溶融状態のまま成形機に供給して成形してもよい。成形方法は特に限定されるものではなく、例えば射出成形法、押出成形法、押出ブロー成形法、射出ブロー成形法、二軸延伸ブロー成形法などの成形方法を用いることができる。
【００８９】
成形後、冷却することにより、本発明の熱可塑性ポリマー組成物からなる熱可塑性ポリマー成形体が得られる。得られる熱可塑性ポリマー成形体としては、例えばコイルボビン、コネクター、スイッチ、抵抗器部品、ソケット、リレー、コンデンサーケース、ヒューズ、モーター、オーブンレンジ、プリント基盤、ＩＣ製造装置、ランプなどの電子部品、エアーアウトレットガーニッシュ、フードベント、ディストリビューターキャップ、排ガスコントロールバルブなどの自動車部品、ギア、カムなどの機械部品、地板などの時計部品、底蓋、鏡胴、レバーなどのカメラ部品、リールなどのレジャー用品の部品、家電機器ハウジング、照明配線器具、フィルム、ボトル、繊維、浄化槽、便槽、バスタブ、ユニットバス、水タンク、船舶、薬品タンク、パイプ、波板、平板、塗料、化粧版、電気部品封入材、レジンコンクリートなどが挙げられる。
【００９０】
本発明の安定剤組成物は、化合物（１）と化合物（２）とを含有する。
【００９１】
本発明の安定剤組成物は、化合物（１）と化合物（２）とを、好ましくは１０００：１〜０．０５：１（化合物（１）：化合物（２））の重量比で含有する。熱可塑性ポリマーの加工安定性の観点から、より好ましくは、１０００：１〜１０：１、熱可塑性ポリマーの変色を抑制する観点から、さらに好ましくは、１０００：１〜１００：１、さらにより好ましくは１０００：１〜２００：１で含有する。
【００９２】
本発明の安定剤組成物は、そのまま、熱可塑性ポリマーの加工安定剤として用いることができる。また、本発明の効果を阻害しない範囲で、上記の添加剤を含んでいてもよい。
【００９３】
好ましい添加剤は上記のとおりであり、本発明の安定剤組成物中の化合物（３）の添加量は、安定剤組成物１００重量部に対し、好ましくは０〜９０部、より好ましくは０．１〜８０部である。
【００９４】
本発明の安定剤組成物の製造方法としては、例えば、化合物（１）、化合物（２）及び必要に応じて、上記添加剤を、ヘンシェルミキサ、スーパーミキサ、ハイスピードミキサなどの混合機で混合する方法、例えば、化合物（１）、化合物（２）及び添加剤の混合物をさらに押出成形する方法、例えば、化合物（１）、化合物（２）及び添加剤の混合物をさらに撹拌造粒する方法などが挙げられる。
【実施例】
【００９５】
以下、実施例、参考例および比較例を挙げて本発明をより詳細に説明する。部及び％は、特に説明がない限り、重量基準を意味する。また、メルトフローレートをＭＦＲと記載する。
【００９６】
以下の各例において、化合物（１）として以下のものを用いた。
化合物（１−１）：２，４−ジ−ｔ−アミル−６−［１−（３，５−ジ−ｔ−アミル−２−ヒドロキシフェニル）エチル］フェニルアクリレート（住友化学製、スミライザー（登録商標）ＧＳ（Ｆ））
化合物（１−２）：２−ｔ−ブチル−６−（３−ｔ−ブチル−２−ヒドロキシ−５−メチルベンジル）−４−メチルフェニル  アクリレート（住友化学製、スミライザー（登録商標）ＧＭ）
【００９７】
以下の各例において、化合物（３）として以下のものを用いた。
化合物（３−１）：ｎ−オクタデシル−β−（４’−ヒドロキシ−３’，５’−ジ−ｔ−ブチルフェニル）プロピオネート（ＢＡＳＦジャパン社製、イルガノックス（登録商標）１０７６）
化合物（３−２）：３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカン（住友化学製、スミライザー（登録商標）ＧＡ−８０）
化合物（３−３）：ペンタエリスリトールテトラキス［３−（３，５−ジ−ｔ−ブチル−４−ヒドロキシフェニル）プロピオネート］（ＢＡＳＦジャパン社製、イルガノックス（登録商標）１０１０）
【００９８】
以下の各例において、化合物（４）として以下のものを用いた。
化合物（４−１）：トリス（２，４−ジ−ｔ−ブチルフェニル）フォスファイト（ＢＡＳＦ社製、イルガフォス（登録商標）１６８）
【００９９】
以下の各例において、化合物（５）〜化合物（８）として、それぞれ以下のものを用いる。
化合物（５−１）：テトラキス（２，４−ジ−ｔ−ブチルフェニル）−４，４−ビフェニレンジフォスフォナイト（クラリアント社製、サンドスタブ（登録商標）Ｐ−ＥＰＱ）
化合物（６−１）：ビス（２，６−ジ−ｔ−ブチル−４−メチルフェニル）−ペンタエリスリトールジフォスファイト（アデカ製、アデカスタブ（登録商標）ＰＥＰ−３６）
化合物（６−２）：ビス（２，４−ジ−ｔ−ブチルフェニル）−ペンタエリスリトールジフォスファイト（ＧＥプラスチック社製、ウルトラノックス（登録商標）６２６）
化合物（６−３）：ビス（２，４−ジクミルフェニル）−ペンタエリスリトールジフォスファイト（ドーヴァーケミカル社製、ドーヴァーフォスＳ９２２８Ｔ）
化合物（７−１）：２，２’，２’’−ニトリロトリエチル−トリス（３，３’，５，５’−テトラ−ｔ−ブチル−１，１’−ビフェニル−２，２’−ジイル）フォスファイト（ＢＡＳＦ社製、イルガフォス（登録商標）１２）
化合物（８−１）：２，２−メチレンビス（４，６−ジ−ｔ−ブチルフェニル）オクチルフォスファイト（アデカ社製、アデカスタブ（登録商標）ＨＰ−１０）
【０１００】
実施例１（安定剤組成物の製造）
化合物（１−１）を０．４部と、化合物（２）を０．０１部とを混合して安定剤組成物を製造した。
【０１０１】
実施例２〜４（安定剤組成物の製造）
実施例１において、化合物（２）の使用量をそれぞれ０．０５、０．１、０．２部とする以外は実施例１と同様にして安定剤組成物を製造した。
【０１０２】
実施例５〜８（安定剤組成物の製造）
実施例１〜４において、化合物（１−１）に替えて化合物（１−２）を用いる以外は、それぞれ実施例１〜４と同様にして安定剤組成物を製造した。
【０１０３】
実施例９（熱可塑性ポリマー組成物の製造）
旭化成製スチレン−ブタジエンブロック共重合体１００重量部と、実施例１で得た安定剤組成物の全量とを混合し、東洋精機製  ラボプラストミル（４Ｃ−１５０）を用いて窒素雰囲気で２５０℃、回転数１００ｒｐｍの条件で混練し、熱可塑性ポリマー組成物のペレットを得た。
【０１０４】
実施例１０〜１２（熱可塑性ポリマー組成物の製造）
実施例９において、実施例１で得た安定剤組成物に替えて実施例２〜４でそれぞれ得た安定剤組成物を用いる以外は、実施例９と同様にして熱可塑性ポリマー組成物のペレットを得た。
【０１０５】
比較例１
実施例９において、実施例１で得た安定剤組成物に替えて化合物（１−２）０．４重量部を用いる以外は、実施例９と同様にして熱可塑性ポリマー組成物のペレットを得た。
【０１０６】
試験例１（動的条件下の加工安定性試験）
実施例９〜１２及び比較例１において、ラボプラストミルのトルクが最大値に到達するまでの時間をビルドアップタイムとして測定した。ビルドアップタイムが長いほど動的条件下での加工安定性に優れる。結果を表１に示す。
表１中の加工安定性向上比とは、以下の式によって求めた値である。
加工性安定性向上比＝
（実施例のビルドアップタイム÷比較例のビルドアップタイム）×１００
【０１０７】
【表１】
0005745311.tif 000016
【０１０８】
実施例１３〜１６（熱可塑性ポリマー組成物の製造）
実施例９において、実施例１で得た安定剤組成物に替えて実施例５〜８でそれぞれ得た安定剤組成物を用いる以外は、実施例９と同様にして熱可塑性ポリマー組成物のペレットを得た。
【０１０９】
比較例２
実施例１３において、実施例５で得た安定剤組成物に替えて化合物（１−２）０．４重量部を用いる以外は、実施例１３と同様にして熱可塑性ポリマー組成物のペレットを得た。
【０１１０】
試験例２（動的条件下の加工安定性試験）
試験例１と同様にして実施例１３〜１６及び比較例２におけるビルドアップタイムを測定した。結果を表２に示す。
【０１１１】
【表２】
0005745311.tif 000017
【０１１２】
実施例１７（熱可塑性ポリマー組成物の製造）
クラレ製エチレン−ビニルアルコール共重合体１００部と化合物（１−１）０．３部と化合物（２）０．２部とをドライブレンドした後、３０ｍｍ径の単軸押出し機（田辺プラスチック社製、ＶＳ３０−２８型押し出し機）を用いて２３０℃、スクリュー回転数５０ｒｐｍで混練し、熱可塑性ポリマー組成物のペレットを得た。
【０１１３】
実施例１８（熱可塑性ポリマー組成物の製造）、比較例３
実施例１７において、化合物（１−１）と化合物（２）の部数をそれぞれ表３に示した部数とする以外は、実施例１７と同様にして熱可塑性ポリマー組成物のペレットを得た。
【０１１４】
試験例３（静的条件下の加工安定性試験）
実施例１７、１８及び比較例３でそれぞれ得たペレットについて、押出加工時の運転時の加工性評価として滞留ＭＦＲ試験を実施した。試験は、ＪＩＳ  Ｋ  ７２１０に準拠し、メルトインデクサ（Ｌ２１７−Ｅ１４０１１、テクノ・セブン社製）のシリンダー内を２７０℃にし、該シリンダー内に熱可塑性ポリマー組成物を充填させて荷重２．１６ｋｇでのＭＦＲを測定し、次いで、該シリンダー内に熱可塑性ポリマー組成物を３０分滞留させた後に荷重２．１６ｋｇでのＭＦＲを測定することにより実施した。結果を表３に示す。
表３中のＭＦＲ変動率とは、下記の式によって求めた値である。エチレン−ビニルアルコール共重合体の場合、ＭＦＲ変動率が小さいほうが加工性が良い。
ＭＦＲ変動率（％）＝
（３０分滞留後のＭＦＲ値−滞留前のＭＦＲ値）／滞留前のＭＦＲ値×１００
【０１１５】
【表３】
0005745311.tif 000018
【０１１６】
実施例１９〜２２（安定剤組成物の製造）
化合物（１−１）、化合物（２）、化合物（３−１）及び化合物（４−１）を表４の重量比で混合して安定剤組成物を得た。
【０１１７】
【表４】
0005745311.tif 000019
【０１１８】
実施例２３（熱可塑性ポリマー組成物の製造）
熱可塑性ポリマーとして電気化学製スチレン−ブタジエンブロック共重合体１００部と、実施例１９で得られた安定剤組成物０．３１部とをドライブレンドした後、得られた樹脂組成物を、スクリュー径３０ｍｍの単軸押出機（田辺プラスチック社製、ＶＳ３０−２８型押出機）を用いて２３０℃、スクリュー回転数５０ｒｐｍで混練押出して得られたストランドをペレタイザーで切断して熱可塑性ポリマー組成物のペレットを得た。
【０１１９】
実施例２４（熱可塑性ポリマー組成物の製造）
実施例２３において、実施例１９で得られた安定剤組成物に替えて、実施例２０で得られた安定剤組成物を０．５１部使用する以外は、実施例２３と同様にして熱可塑性ポリマー組成物のペレットを得た。
【０１２０】
実施例２５（熱可塑性ポリマー組成物の製造）
実施例２３において、実施例１９で得られた安定剤組成物に替えて、実施例２１で得られた安定剤組成物を０．５１部使用する以外は、実施例２３と同様にして熱可塑性ポリマー組成物のペレットを得た。
【０１２１】
実施例２６（熱可塑性ポリマー組成物の製造）
実施例２３において、実施例１９で得られた安定剤組成物に替えて、実施例２２で得られた安定剤組成物を０．７１部使用する以外は、実施例２３と同様にして熱可塑性ポリマー組成物のペレットを得た。
【０１２２】
比較例４（熱可塑性ポリマー組成物の製造）
実施例２３において、実施例１９で得られた安定剤組成物に替えて、化合物（１−１）を０．３部使用する以外は、実施例２３と同様にして熱可塑性ポリマー組成物のペレットを得た。
【０１２３】
試験例４（静的条件下の加工安定性試験）
実施例２３〜２６及び比較例４でそれぞれ得たペレットについて、押出加工時の運転時の加工性評価として滞留ＭＦＲ試験を実施した。試験は、ＪＩＳ  Ｋ  ７２１０に準拠し、メルトインデクサ（Ｌ２１７−Ｅ１４０１１、テクノ・セブン社製）のシリンダー内を２７０℃にし、該シリンダー内に熱可塑性ポリマー組成物を充填させて荷重２．１６ｋｇでのＭＦＲを測定し、次いで、該シリンダー内に熱可塑性ポリマー組成物を３０分滞留させた後に荷重２．１６ｋｇでのＭＦＲを測定することにより実施した。結果を表５に示す。
表５中のＭＦＲ変動率とは、下記の式によって求めた値である。スチレン−ブタジエンブロック共重合体の場合、ＭＦＲ変動率が小さいほうが加工性が良い。
ＭＦＲ変動率（％）＝
（３０分滞留後のＭＦＲ値−滞留前のＭＦＲ値）の絶対値／滞留前のＭＦＲ値×１００
【０１２４】
【表５】
0005745311.tif 000020
【０１２５】
実施例２７〜３１（安定剤組成物の製造）
化合物（１−１）及び化合物（２）を表６記載の重量比で混合して安定剤組成物を得た。
【０１２６】
【表６】
0005745311.tif 000021
【０１２７】
実施例３２〜３６（熱可塑性ポリマー組成物の製造）
実施例２３において、実施例１９で得られた安定剤組成物０．３１部に替えて、実施例２７〜３１のそれぞれで得られた安定剤組成物を０．２部使用する以外は、実施例２３と同様にして熱可塑性ポリマー組成物のペレットを得た。
【０１２８】
【表７】
0005745311.tif 000022
【０１２９】
実施例３７〜１２３（安定剤組成物の製造）
表８〜１０記載の化合物を実施例１と同様に混合して安定剤組成物を得る。これらの安定剤組成物が配合された熱可塑性ポリマーは、加工安定性に優れる。
【０１３０】
【表８】
0005745311.tif 000023
【０１３１】
【表９】
0005745311.tif 000024
【０１３２】
【表１０】
0005745311.tif 000025
【０１３３】
実施例１２４〜２５２（熱可塑性ポリマー組成物の製造）
実施例４において、熱可塑性ポリマー及び安定剤組成物として、表１１〜１４記載の熱可塑性ポリマー１００部と安定剤組成物とを用いる以外は、実施例４と同様にして熱可塑性ポリマー組成物のペレットを得る。得られる熱可塑性ポリマー組成物は、加工安定性に優れる。
【０１３４】
表１１〜１４において、各熱可塑性ポリマーは次に示す意味を表す。
Ｐ−１：高密度ポリエチレン（ＨＤＰＥ）（Ｐ−４５〜Ｐ−５０を除く）
Ｐ−２：低密度ポリエチレン（ＬＤＰＥ）（Ｐ−５１〜Ｐ−５７を除く）
Ｐ−３：直鎖状低密度ポリエチレン（ＬＬＤＰＥ）（Ｐ−５８〜Ｐ−６４を除く）
Ｐ−４：エチレン-アクリル酸エチル共重合体（ＥＥＡ）
Ｐ−５：エチレン−酢酸ビニル共重合体（ＥＶＡ）
Ｐ−６：ポリプロピレン（ＰＰ）（Ｐ−６５〜Ｐ−７１を除く）
Ｐ−７：プロピレン−エチレンランダム共重合体
Ｐ−８：プロピレン−α−オレフィンランダム共重合体
Ｐ−９：プロピレン−エチレン−α−オレフィン共重合体
Ｐ−１０：ポリスチレン（ＰＳ）
Ｐ−１１：アクリロニトリル−スチレン共重合体（ＳＡＮ）
Ｐ−１２：アクリロニトリル−ブタジエン−スチレン共重合体（ＡＢＳ）
Ｐ−１３：特殊アクリルゴム−アクリロニトリル−スチレン共重合体
Ｐ−１４：アクリロニトリル−塩素化ポリエチレン−スチレン共重合体（ＡＣＳ）
Ｐ−１５：ポリブタジエンゴム（ＢＲ）
Ｐ−１６：スチレンブタジエン共重合体（ＳＢ）
Ｐ−１７：スチレンブタジエンブロック共重合体（ＳＢＳ）
Ｐ−１８：塩素化ポリエチレン（ＣＰＥ）
Ｐ−１９：ポリクロロプレン
Ｐ−２０：塩素化ゴム
Ｐ−２１：ポリ塩化ビニル（ＰＶＣ）
Ｐ−２２：ポリ塩化ビニリデン（ＰＶＤＣ）
Ｐ−２３：メタクリル樹脂
Ｐ−２４：フッ素樹脂
Ｐ−２５：ポリアセタール（ＰＯＭ）
Ｐ−２６：グラフト化ポリフェニレンエーテル樹脂
Ｐ−２７：ポリフェニレンサルファイド樹脂（ＰＰＳ）
Ｐ−２８：ポリウレタン（ＰＵ）（Ｐ−７５〜Ｐ−７７を除く）
Ｐ−２９：ポリアミド（ＰＡ）（Ｐ−７８〜Ｐ−８６を除く）
Ｐ−３０：ポリエチレンテレフタレート（ＰＥＴ）
Ｐ−３１：ポリブチレンテレフタレート（ＰＢＴ）
Ｐ−３２：ポリ乳酸（ＰＬＡ）
Ｐ−３３：ポリカーボネート（ＰＣ）
Ｐ−３４：ポリアクリレート
Ｐ−３５：ポリスルホン（ＰＰＳＵ）
Ｐ−３６：ポリエーテルエーテルケトン（ＰＥＥＫ）
Ｐ−３７：ポリエーテルスルホン（ＰＥＳ）
Ｐ−３８：芳香族ポリエステル
Ｐ−３９：ジアリルフタレートプリポリマー
Ｐ−４０：シリコーン樹脂（ＳＩ）
Ｐ−４１：１，２−ポリブタジエン
Ｐ−４２：ポリイソプレン
Ｐ−４３：ブタジエン／アクリロニトリル共重合体（ＮＢＲ）
Ｐ−４４：エチレン−メチルメタクリレート共重合体（ＥＭＭＡ）
Ｐ−４５：ＭＦＲが４０ｇ／１０分の高密度ポリエチレン（ＨＤＰＥ）
Ｐ−４６：ＭＦＲが２０ｇ／１０分の高密度ポリエチレン（ＨＤＰＥ）
Ｐ−４７：ＭＦＲが１０ｇ／１０分の高密度ポリエチレン（ＨＤＰＥ）
Ｐ−４８：ＭＦＲが５ｇ／１０分の高密度ポリエチレン（ＨＤＰＥ）
Ｐ−４９：ＭＦＲが１ｇ／１０分の高密度ポリエチレン（ＨＤＰＥ）
Ｐ−５０：ＭＦＲが０．１ｇ／１０分の高密度ポリエチレン（ＨＤＰＥ）
Ｐ−５１：ＭＦＲが７５ｇ／１０分の低密度ポリエチレン（ＬＤＰＥ）
Ｐ−５２：ＭＦＲが５０ｇ／１０分の低密度ポリエチレン（ＬＤＰＥ）
Ｐ−５２：ＭＦＲが２５ｇ／１０分の低密度ポリエチレン（ＬＤＰＥ）
Ｐ−５３：ＭＦＲが１０ｇ／１０分の低密度ポリエチレン（ＬＤＰＥ）
Ｐ−５４：ＭＦＲが５ｇ／１０分の低密度ポリエチレン（ＬＤＰＥ）
Ｐ−５５：ＭＦＲが２ｇ／１０分の低密度ポリエチレン（ＬＤＰＥ）
Ｐ−５６：ＭＦＲが１ｇ／１０分の低密度ポリエチレン（ＬＤＰＥ）
Ｐ−５７：ＭＦＲが０．１ｇ／１０分の低密度ポリエチレン（ＬＤＰＥ）
Ｐ−５８：ＭＦＲが１００ｇ／１０分の直鎖状低密度ポリエチレン（ＬＬＤＰＥ）
Ｐ−５９：ＭＦＲが５０ｇ／１０分の直鎖状低密度ポリエチレン（ＬＬＤＰＥ）
Ｐ−６０：ＭＦＲが２５ｇ／１０分の直鎖状低密度ポリエチレン（ＬＬＤＰＥ）
Ｐ−６１：ＭＦＲが１０ｇ／１０分の直鎖状低密度ポリエチレン（ＬＬＤＰＥ）
Ｐ−６２：ＭＦＲが５ｇ／１０分の直鎖状低密度ポリエチレン（ＬＬＤＰＥ）
Ｐ−６３：ＭＦＲが１ｇ／１０分の直鎖状低密度ポリエチレン（ＬＬＤＰＥ）
Ｐ−６４：ＭＦＲが０．１ｇ／１０分の直鎖状低密度ポリエチレン（ＬＬＤＰＥ）
Ｐ−６５：ＭＦＲが１００ｇ／１０分のポリプロピレン（ＰＰ）
Ｐ−６６：ＭＦＲが５０ｇ／１０分のポリプロピレン（ＰＰ）
Ｐ−６７：ＭＦＲが２５ｇ／１０分のポリプロピレン（ＰＰ）
Ｐ−６８：ＭＦＲが１０ｇ／１０分のポリプロピレン（ＰＰ）
Ｐ−６９：ＭＦＲが５ｇ／１０分のポリプロピレン（ＰＰ）
Ｐ−７０：ＭＦＲが１ｇ／１０分のポリプロピレン（ＰＰ）
Ｐ−７１：ＭＦＲが０．１ｇ／１０分のポリプロピレン（ＰＰ）
Ｐ−７２：スチレンブタジエン系熱可塑性エラストマー
Ｐ−７３：スチレンエチレンブチレンスチレンブロック共重合体（ＳＥＢＳ）
Ｐ−７４：スチレンイソプレンスチレンブロック共重合体（ＳＩＳ）
Ｐ−７５：重量平均分子量が１０００のポリウレタン樹脂（ＰＵ）
Ｐ−７６：重量平均分子量が２０００のポリウレタン樹脂（ＰＵ）
Ｐ−７７：重量平均分子量が５０００のポリウレタン樹脂（ＰＵ）
Ｐ−７８：数平均分子量が５０００のナイロン６（Ｎｙ６）
Ｐ−７９：数平均分子量が１００００ナイロン６（Ｎｙ６）
Ｐ−８０：数平均分子量が５００００ナイロン６（Ｎｙ６）
Ｐ−８１：数平均分子量が１０００００ナイロン６（Ｎｙ６）
Ｐ−８２：ナイロン６１０（Ｎｙ６１０）
Ｐ−８３：ナイロン６１２（Ｎｙ６１２）
Ｐ−８４：ナイロン１１（Ｎｙ１１）
Ｐ−８５：ナイロン１２（Ｎｙ１２）
Ｐ−８６：ナイロンＭＸＤ６（ＮｙＭＸＤ６）
【０１３５】
【表１１】
0005745311.tif 000026
【０１３６】
【表１２】
0005745311.tif 000027
【０１３７】
【表１３】
0005745311.tif 000028
【０１３８】
【表１４】
0005745311.tif 000029
【産業上の利用可能性】
【０１３９】
本発明の熱可塑性ポリマー組成物は、加工安定性に優れる。